(57)【特許請求の範囲】
【請求項１】
ポリヒドロキシ化合物（Ａ）とエピクロルヒドリンを反応させて得られるポリグリシジルエーテル化合物（Ｂ）に（メタ）アクリル酸を反応させて、硬化性エポキシ（メタ）アクリレート（Ｃ）を製造するに際して、その全塩素含量が２．０重量％以下であるポリグリシジルエーテル化合物（Ｂ）を用いる水溶性硬化性エポキシ（メタ）アクリレート（Ｃ）の製造方法において、上記ポリヒドロキシ化合物（Ａ）が一般式（III)
【化１】
0004798413.tif 000010
（式中、ｎは０〜５の整数である。）
で表されるポリグリセリン（Ａ３）であることを特徴とする方法。
【請求項２】
ポリヒドロキシ化合物（Ａ）の水酸基にエチレンオキシド及びプロピレンオキシドから選ばれる少なくとも１種をポリヒドロキシ化合物（Ａ）１モルに対して１００モル以下の割合で付加してなるアルキレンオキシド付加ポリヒドロキシ化合物（Ｄ）とエピクロルヒドリンを反応させて得られるポリグリシジルエーテル化合物（Ｂ）に（メタ）アクリル酸を反応させて、硬化性エポキシ（メタ）アクリレート（Ｃ）を製造するに際して、その全塩素含量が２．０重量％以下であるポリグリシジルエーテル化合物（Ｂ）を用いることを特徴とする水溶性硬化性エポキシ（メタ）アクリレート（Ｃ）の製造方法。
【請求項３】
ポリヒドロキシ化合物（Ａ）が一般式（Ｉ）
【化２】
0004798413.tif 000011
（式中、Ｒは炭素数２〜１０のｎ価の脂肪族炭化水素基を示し、ｎは２〜６の整数である。）で表される多価アルコール（Ａ１）である請求項２に記載の方法。
【請求項４】
多価アルコール（Ａ１）がエチレングリコール、１，２−プロピレングリコール、１，３−プロピレングリコール、１，４−ブタンジオール、グリセリン、トリメチロールエタン、トリメチロールプロパン、ソルビトール、ソルビタン及びペンタエリスリトールよりなる群から選ばれる少なくとも１種である請求項３に記載の方法。
【請求項５】
ポリヒドロキシ化合物（Ａ）が一般式（II）
【化３】
0004798413.tif 000012
（式中、Ｒは水素原子又はメチル基を示し、ｎは２〜４の整数である。）
で表されるポリアルキレングリコール（Ａ２）である請求項２に記載の方法。
【請求項６】
ポリアルキレングリコール（Ａ２）がジエチレングリコール、トリエチレングリコール、テトラエチレングリコール、ジプロピレングリコール及びトリプロピレングリコールよりなる群から選ばれる少なくとも１種である請求項５に記載の方法。
【請求項７】
ポリヒドロキシ化合物（Ａ）が一般式（III)
【化４】
0004798413.tif 000013
（式中、ｎは０〜５の整数である。）
で表されるポリグリセリン（Ａ３）である請求項２に記載の方法。
【請求項８】
請求項１から７のいずれかに記載の方法によって得られる水溶性硬化性エポキシ（メタ）アクリレート（Ｃ）。
【請求項９】
請求項１から７のいずれかに記載の方法によって得られる水溶性硬化性エポキシ（メタ）アクリレート（Ｃ）を含むことを特徴とする硬化性エポキシ（メタ）アクリレート組成物（Ｈ）。
【請求項１０】
請求項１から７のいずれかに記載の方法によって得られる水溶性硬化性エポキシ（メタ）アクリレート（Ｃ）と光重合開始剤（Ｇ）とを含むことを特徴とする硬化性エポキシ（メタ）アクリレート組成物（Ｈ）。
【請求項１１】
請求項１から７のいずれかに記載の方法によって得られる水溶性硬化性エポキシ（メタ）アクリレート（Ｃ）と水性溶剤から選ばれる少なくとも１種からなる溶剤（Ｅ）と光重合性モノマー（Ｆ）と光重合開始剤（Ｇ）とからなることを特徴とする水性硬化性エポキシ（メタ）アクリレート組成物（Ｈ）。
【請求項１２】
請求項１から７のいずれかに記載の方法によって得られる水溶性硬化性エポキシ（メタ）アクリレート（Ｃ）と水性溶剤から選ばれる少なくとも１種からなる溶剤（Ｅ）と光重合性モノマー（Ｆ）と光重合開始剤（Ｇ）及び着色剤（Ｊ）とからなることを特徴とする水性硬化性インキ組成物。
【請求項１３】
請求項１から７のいずれかに記載の方法によって得られる水溶性硬化性エポキシ（メタ）アクリレート（Ｃ）と水性溶剤から選ばれる少なくとも１種からなる溶剤（Ｅ）と光重合性モノマー（Ｆ）と光重合開始剤（Ｇ）及び着色剤（Ｊ）とからなることを特徴とする水性硬化性塗料組成物。
【発明の詳細な説明】
【０００１】
【発明の属する技術分野】
本発明は、電子線や紫外線等の活性エネルギー線の照射によって硬化し、即ち、光硬化性であり、又は常温で、若しくは加熱によって硬化する水溶性硬化性エポキシ（メタ）アクリレートとその製造方法、そのような水溶性硬化性エポキシ（メタ）アクリレートを含む水性硬化性エポキシ（メタ）アクリレート組成物に関する。
【０００２】
本発明による水溶性硬化性エポキシ（メタ）アクリレートとこれを含む水性硬化性エポキシ（メタ）アクリレート組成物は、紙用コーティング剤組成物、金属や木工用塗料組成物、印刷インキ、筆記具用インキ、インクジェットインク等、種々のインキ組成物、接着剤、レジスト等の種々の産業分野において有用である。
【０００３】
【従来の技術】
近年、種々の産業分野において、有機溶剤や洗浄剤が大気中に放出されることによって、地球規模の大気汚染が進み、生物への有害な影響が懸念されている。そのため、従来、塗料、インキ、接着剤等の溶剤型の製品において、それらに用いられている樹脂を水性化する試みがなされている。
【０００４】
一般に、樹脂を水性化するための方法として、従来、乳化剤を用いて乳化する方法が広く知られている。しかし、この方法によれば、場合によっては、得られる乳化液の安定性が十分でなく、例えば、保管中に樹脂分の沈殿が生じたり、また、塗膜にした際に乳化剤がブリードすることがある等の問題がある。
【０００５】
そこで、このように、乳化による樹脂の水性化の問題を解決するために、樹脂自体に親水性基を導入して、水性化する試みがなされている。このような親水基を導入して、水溶性硬化性エポキシ（メタ）アクリレートを製造する方法としては、例えば、特開平５−１４０２５１号公報に記載されているように、エポキシ（メタ）アクリレート樹脂に飽和又は不飽和多塩基酸無水物を反応させて、酸ペンダント型エポキシ（メタ）アクリレートとし、そのカルボキシル基の一部を有機アミン又はアンモニア水で中和して、第４級アンモニウム塩を生成させる方法や、特開平８−３２７５号公報に記載されているように、多価カルボン酸と特定の構造を有するエポキシ樹脂と（メタ）アクリル酸を特定の割合で反応させる方法等が知られている。
【０００６】
しかしながら、前者の方法では、樹脂のカルボキシル基に第４級アンモニウム塩がイオン性で結合しているので、そのような樹脂の水溶液は、環境のｐＨの影響を受けやすく、更に、アミン成分の揮発や、それに伴って、臭気が生じるおそれがあり、従って、使用できる環境や条件が限定されるという問題がある。他方、後者の方法では、アミン類の揮発の問題は回避されているものの、使用できるエポキシ化合物の構造が限定されているために汎用性がなく、また、イオン性を付与せずに水溶性を発現させるために、分子鎖中にオキシエチレン鎖の導入が不可欠となり、このようなオキシエチレン基を過剰に導入すれば、製品のある種の性能、例えば、耐水性を劣化させるおそれがある。
【０００７】
【発明が解決しようとする課題】
本発明者らは、従来の水溶性硬化性エポキシ（メタ）アクリレートの製造における上述したような問題を解決するために鋭意研究した結果、ポリグリシジルエーテル化合物に（メタ）アクリル酸を反応させて、エポキシ（メタ）アクリレートを得るに際して、上記ポリグリシジルエーテル化合物として、その全塩素含有量が２．０重量％以下のものを用いることによって、分子中にイオン性を導入することなく、また、過剰にオキシエチレン鎖を導入することなく、しかも、用いるポリグリシジルエーテル化合物に特別な構造が必要とされることなく、水に完全に溶解するエポキシ（メタ）アクリレートを得ることができ、このような水溶性硬化性エポキシ（メタ）アクリレートが種々の用途におけるコーティング剤その他として有用であることを見出して本発明を完成したものである。
【０００８】
従って、本発明は、種々の用途において有用である水溶性硬化性エポキシ（メタ）アクリレートとその製造方法とその用途、特に、種々の用途において水性コーティング剤粘着性その他として有用である水性硬化性エポキシ（メタ）アクリレート組成物を提供することを目的とする。
【０００９】
【課題を解決するための手段】
本発明によれば、ポリヒドロキシ化合物（Ａ）にエピクロルヒドリンを反応させて得られるポリグリシジルエーテル化合物（Ｂ）に（メタ）アクリル酸を反応させて、硬化性エポキシ（メタ）アクリレート（Ｃ）を製造するに際して、その全塩素含量が２．０重量％以下であるポリグリシジルエーテル化合物（Ｂ）を用いることを特徴とする水溶性硬化性エポキシ（メタ）アクリレート（Ｃ）の製造方法が提供される。
【００１０】
特に、本発明によれば、好ましくは、上記ポリヒドロキシ化合物（Ａ）は、一般式（Ｉ）
【００１１】
【化７】
0004798413.tif 000002
【００１２】
（式中、Ｒは炭素数２〜１０のｎ価の脂肪族炭化水素基を示し、ｎは２〜６の整数である。）
で表される多価アルコール（Ａ１）、一般式（II）
【００１３】
【化８】
0004798413.tif 000003
【００１４】
（式中、Ｒは水素原子又はメチル基を示し、ｎは２〜４の整数である。）
で表されるポリアルキレングリコール（Ａ２）、又は一般式（III)
【００１５】
【化９】
0004798413.tif 000004
【００１６】
（式中、ｎは０〜５の整数である。）
で表されるポリグリセリン（Ａ３）である。
【００１７】
また、本発明によれば、上記ポリヒドロキシ化合物（Ａ）の水酸基にエチレンオキシド及びプロピレンオキシドから選ばれる少なくとも１種をポリヒドロキシ化合物（Ａ）１モルに対して６モル以下の割合で付加してなるアルキレンオキシド付加ポリヒドロキシ化合物（Ｄ）とエピクロルヒドリンを反応させて得られるポリグリシジルエーテル化合物（Ｂ）に（メタ）アクリル酸を反応させて、硬化性エポキシ（メタ）アクリレート（Ｃ）を製造するに際して、その全塩素含量が２．０重量％以下である上記ポリグリシジルエーテル化合物（Ｂ）を用いることを特徴とする水溶性硬化性ポキシ（メタ）アクリレート（Ｃ）の製造方法が提供される。
【００１８】
更に、本発明によれば、上述した方法によって得られる水溶性硬化性エポキシ（メタ）アクリレート（Ｃ）を含む水性硬化性エポキシ（メタ）アクリレート組成物（Ｈ）、好ましくは、水溶性硬化性エポキシ（メタ）アクリレート（Ｃ）と共に光重合開始剤（Ｇ）を含む水性光硬化性塗料組成物やインキ組成物が提供される。
【００１９】
【発明の実施の形態】
本発明においては、アクリル酸及び／又はメタクリル酸を（メタ）アクリル酸といい、アクリレート及び／又はメタクリレートを（メタ）アクリレートということとする。
【００２０】
本発明によれば、ポリヒドロキシ化合物（Ａ）とエピクロルヒドリンを反応させて得られるポリグリシジルエーテル化合物（Ｂ）に（メタ）アクリル酸を反応させて、多官能性である硬化性エポキシ（メタ）アクリレート（Ｃ）を製造するに際して、上記ポリグリシジルエーテル化合物（Ｂ）として、その全塩素含量が２．０重量％以下であるものを用いる。
【００２１】
本発明において、上記ポリヒドロキシ化合物（Ａ）は、好ましくは、一般式（Ｉ）
【００２２】
【化１０】
0004798413.tif 000005
【００２３】
（式中、Ｒは炭素数２〜１０のｎ価の脂肪族炭化水素基を示し、ｎは２〜６の整数である。）
で表される多価アルコール（Ａ１）であるか、一般式（II）
【００２４】
【化１１】
0004798413.tif 000006
【００２５】
（式中、Ｒは水素原子又はメチル基を示し、ｎは２〜４の整数である。）
で表されるポリアルキレングリコール（Ａ２）であるか、又は一般式（III)
【００２６】
【化１２】
0004798413.tif 000007
【００２７】
（式中、ｎは０〜５の整数である。）
で表されるポリグリセリン（Ａ３）である。
【００２８】
上記一般式（Ｉ）で表される多価アルコール（Ａ１）の好ましい具体例としては、例えば、エチレングリコール、１，２−プロピレングリコール、１，３−プロピレングリコール、１，４−ブタンジオール、グリセリン、トリメチロールエタン、トリメチロールプロパン、ソルビトール、ソルビタン及びペンタエリスリトールよりなる群から選ばれる少なくとも１種を挙げることができる。
【００２９】
上記一般式（II）で表されるポリアルキレングリコール（Ａ２）の好ましい具体例としては、例えば、ジエチレングリコール、トリエチレングリコール、テトラエチレングリコール、ジプロピレングリコール及びトリプロピレングリコールよりなる群から選ばれる少なくとも１種を挙げることができる。
【００３０】
また、上記一般式（III)で表されるポリグリセリン（Ａ３）の好ましい具体例として、例えば、ジグリセリン（ｎ＝０）や、ｎが０〜５のポリグリセリンを挙げることができる。
【００３１】
本発明において用いるポリグリシジルエーテル化合物（Ｂ）は、このようなポリヒドロキシ化合物（Ａ）にエピクロルヒドリンを反応させて得られるものである。
【００３２】
また、本発明によれば、ポリグリシジルエーテル化合物（Ｂ）として、上述したポリヒドロキシ化合物（Ａ）の水酸基にエチレンオキシド及びプロピレンオキシドから選ばれる少なくとも１種をポリヒドロキシ化合物（Ａ）１モルに対して１００モル以下の割合で付加してなるアルキレンオキシド付加ポリヒドロキシ化合物（Ｄ）とエピクロルヒドリンを反応させて得られるポリグリシジルエーテル化合物（Ｂ）も好ましく用いられる。
【００３３】
特に、本発明によれば、ポリヒドロキシ化合物（Ａ）の水酸基にエチレンオキシド及びプロピレンオキシドから選ばれる少なくとも１種、好ましくは、エチレンオキシドをポリヒドロキシ化合物（Ａ）１モルに対して１０〜１００モル、好ましくは、２０〜１００モルの割合で付加してなるアルキレンオキシド付加ポリヒドロキシ化合物（Ｄ）とエピクロルヒドリンを反応させて、ポリグリシジルエーテル化合物（Ｂ）を得、これを（メタ）アクリル酸と反応させることによって得られる水溶性硬化性エポキシ（メタ）アクリレートは、そのポリオキシアルキレン基によって高い水溶性を有することは勿論、硬化後、水に接触して膨潤する性質を有する塗膜を形成する。このように高い水溶性に加えて、別の特性を有する塗膜も、その特性を利用して、種々の分野において用いることができる。
【００３４】
他方、本発明によれば、ポリヒドロキシ化合物（Ａ）の水酸基にエチレンオキシド及びプロピレンオキシドから選ばれる少なくとも１種、好ましくは、エチレンオキシドをポリヒドロキシ化合物（Ａ）１モルに対して１〜５０モル、好ましくは、２〜１０モルの割合で付加してなるアルキレンオキシド付加ポリヒドロキシ化合物（Ｄ）とエピクロルヒドリンを反応させて、ポリグリシジルエーテル化合物（Ｂ）を得、これを（メタ）アクリル酸と反応させることによって得られる硬化性エポキシ（メタ）アクリレートは、そのポリオキシアルキレン基によって、このようなポリオキシアルキレン基をもたない硬化性エポキシ（メタ）アクリレートに比べて、著しく高い水溶性を有する。
【００３５】
上記アルキレンオキシド付加ポリヒドロキシ化合物（Ｄ）のうち、例えば、ポリヒドロキシ化合物（Ａ）の水酸基にエチレンオキシドをポリヒドロキシ化合物（Ａ）１モルに対して１〜１０モルの割合で付加してなるアルキレンオキシド付加ポリヒドロキシ化合物（Ｄ）の好ましい具体例としては、例えば、グリセリンへのエチレンオキシド２〜４モル付加物や、トリメチロールプロパンへのエチレンオキシド３〜５モル付加物、ペンタエリスリトールへのエチレンオキシド４〜６モル付加物等を挙げることができる。
【００３６】
本発明によれば、上述した種々のポリヒドロキシ化合物（Ａ）やアルキレンオキシド付加ポリヒドロキシ化合物（Ｄ）は、それぞれ単独で、又はそれらの任意の２種以上の混合物として用いられる。
【００３７】
しかし、本発明によれば、上述した種々のポリヒドロキシ化合物（Ａ）やアルキレンオキシド付加ポリヒドロキシ化合物（Ｄ）のなかでも、特に、エチレングリコール、プロピレングリコール、グリセリンへのエチレンオキシド３モル付加物等が好ましく用いられる。
【００３８】
本発明によれば、このようなポリグリシジルエーテル化合物（Ｂ）に（メタ）アクリル酸を反応させて、多官能性の硬化性エポキシ（メタ）アクリレート（Ｃ）を得るに際して、前述したように、上記ポリグリシジルエーテル化合物（Ｂ）として、その全塩素含量が２．０重量％以下、好ましくは、全塩素含量が１．０重量％以下であるものを用いることが必要である。
【００３９】
一般に、ポリグリシジルエーテル化合物は、例えば、ポリヒドロキシ化合物にエピクロロヒドリンと水酸化ナトリウムのようなアルカリを反応させることによって得ることができるが、この際に、塩素を含む副生物が生成することが知られている。ポリヒドロキシ化合物として、エチレングリコールを用いる場合を例にとって説明すれば、エチレングリコールにエピクロロヒドリンと水酸化ナトリウムを反応させることによって、下に示すように、目的とするエチレングリコールジグリシジルエーテル（１）と共に、これに過剰にエピクロロヒドリンが付加した副生物（２）や（３）が生成する。かくして、目的物、従って、多くの市販品には、通常、このような副生物が多少とも含まれており、これらの副生物の存在量がエチレングリコールジグリシジルエーテルの全塩素含量と相関していることが知られている。
【００４０】
【化１３】
0004798413.tif 000008
【００４１】
このように、本発明によれば、全塩素含量が２．０重量％以下、好ましくは、１．０重量％以下であるポリグリシジルエーテル化合物（Ｂ）を用いることによって、分子中にイオン性を導入することなく、また、過剰にオキシエチレン鎖を導入することなく、しかも、用いるポリグリシジルエーテル化合物に特別な構造が必要とされることなく、水に完全に溶解するエポキシ（メタ）アクリレート（Ｃ）を得ることができる。ここに、「水に完全に溶解する」とは、エポキシ（メタ）アクリレートと蒸留水とをエポキシ（メタ）アクリレート／蒸留水の重量比が１０／９０、５０／５０又は９０／１０となる割合で室温（２５℃）で攪拌混合した後、静置したとき、いずれの場合においても、エポキシ（メタ）アクリレートが水に溶解して、透明で均一な水溶液を与えることをいう。
【００４２】
本発明によれば、このように、全塩素含量が２．０重量％以下、好ましくは、１．０重量％以下であるポリグリシジルエーテル化合物（Ｂ）として、市販品を入手することができる。また、必要に応じて、上述したポリヒドロキシ化合物（Ａ）とエピクロロヒドリンとを反応させて、付加物を反応生成物として得た後、この反応生成物に水酸化ナトリウムを作用させるによって得ることができる。
【００４３】
即ち、先ず、前段の工程として、必要に応じて、反応溶剤（例えば、芳香族炭化水素溶剤）の存在下に、エピクロロヒドリン／水酸基モル比が０．５〜２．０、好ましくは、０．７〜１．２の範囲にて前記ポリヒドロキシ化合物（Ａ）とエピクロロヒドリンとを反応させる。上記エピクロロヒドリン／水酸基モル比が０．５よりも小さいときは、得られるポリグリシジルエーテル化合物（Ｂ）の一分子当りのエポキシ官能基数が小さくなり、最終的に得られるエポキシ（メタ）アクリレートの性能低下につながる。他方、上記エピクロロヒドリン／水酸基モル比が２．０よりも大きいときは、得られるポリグリシジルエーテル化合物（Ｂ）の全塩素量が高くなり、本発明において用いることができない。
【００４４】
ポリヒドロキシ化合物（Ａ）とエピクロロヒドリンとの反応の終点は、例えば、反応混合物の滴定によって、エポキシ基の消失を確認すればよい。このようにして、ポリヒドロキシ化合物（Ａ）とエピクロロヒドリンとの反応生成物を得た後、後段の工程として、この反応生成物に水酸化ナトリウム水溶液を加えて、脱塩化水素反応を行なわせた後、得られた反応混合物を水洗して、生成した塩化ナトリウムを除去し、反応溶剤を用いた場合には、これを減圧下での留去等の手段にて除去することにより、目的とするポリグリシジルエーテル化合物（Ｂ）を得ることができる。反応の終点は、例えば、反応混合物の滴定によって、エポキシ基の生成を確認すればよい。
【００４５】
水酸化ナトリウムは、水酸化ナトリウム／ポリヒドロキシ化合物（Ａ）の水酸基モル比が０．５〜２．０、好ましくは、０．７〜１．２の範囲となるように用いる。上記水酸化ナトリウム／水酸基モル比が０．５よも小さいときは、得られるポリグリシジルエーテル化合物（Ｂ）の一分子当りのエポキシ官能基数が小さくなり、最終的に得られるエポキシ（メタ）アクリレートの性能低下につながる。他方、上記水酸化ナトリウム／水酸基モル比が２．０よりも大きいときは、反応中にエポキシ基の重合に基づくゲル化が起こりやすく、好ましくない。
【００４６】
前段及び後段の工程において、いずれの反応も、反応温度は、通常、５０〜１００℃の範囲であり、好ましくは、６０〜８０℃の範囲である。反応温度が５０℃よりも低いときは、反応が進行し難く、他方、反応温度が１００℃よりも高いときは、反応混合物がゲル化するおそれがある。
【００４７】
本発明によれば、上述したようなポリグリシジルエーテル化合物（Ｂ）に対して、カルボキシル基／エポキシ基（モル比）が９０／１００から１１０／１００の範囲にて、（メタ）アクリル酸を反応させて、エポキシ（メタ）アクリレート（Ｃ）を得るのが好ましい。カルボキシル基／エポキシ基（モル比）が９０／１００よりも小さいときは、得られる最終製品であるエポキシ（メタ）アクリレートに未反応エポキシ基が多く残存し、安定性に劣る。反対に、カルボキシル基／エポキシ基（モル比）が１１０／１００よりも大きいときは、最終製品中に未反応（メタ）アクリル酸が多く残存するので、エポキシ（メタ）アクリレート又はこれを含む感光性組成物をコーティングし、硬化させて塗膜とするとき、その塗膜が種々の物性において劣ることとなる。
【００４８】
次に、本発明によるエポキシ（メタ）アクリレートの製造について、より詳細に説明する。
【００４９】
ポリグリシジルエーテル化合物（Ｂ）と（メタ）アクリル酸との反応は、好ましくは、触媒の存在下、必要に応じて、反応溶媒や（メタ）アクリル酸のラジカル重合を抑制するための重合防止剤の存在下、ポリグリシジルエーテル化合物（Ｂ）と（メタ）アクリル酸とを所定時間加熱することによって行なわれる。
【００５０】
上記触媒としては、トリエチルアミン、Ｎ，Ｎ−ジメチルベンジルアミン等の第３級アミン、ジメチルアミン塩酸塩等の第１級アミンや第２級アミン、テトラブチルアンモニウムブロマイド等の第４級アンモニウム塩、トリフェニルホスフィン等の含リン化合物等が用いられる。
【００５１】
上記反応溶媒としては、例えば、水のほか、メチルエチルケトン、メチルイソブチルケトン等のケトン類やトルエン、キシレン等の芳香族炭化水素が用いられる。また、上記重合防止剤としては、ハイドロキノン、ハイドロキノンモノメチルエーテル、フェノチアジン等が用いられる。
【００５２】
ポリグリシジルエーテル化合物（Ｂ）と（メタ）アクリル酸との反応温度は、６０〜１４０℃の範囲の温度が好ましい。反応温度が６０℃に満たない場合は、反応が遅く、１４０℃を越える場合は、反応系が不安定になったり、不純物が生成したり、ゲル化したりすることがあるので好ましくない。
【００５３】
上記ポリグリシジルエーテル化合物（Ｂ）と（メタ）アクリル酸との反応の終点は、例えば、反応混合物の酸価を測定することによって行なわれる。通常、反応混合物の酸価が２ｍｇＫＯＨ／ｇ以下になった時点で、反応混合物を冷却すれば、本発明による水溶性硬化性エポキシ（メタ）アクリレートを粘稠な液体として得ることができる。反応に際して、反応溶剤を用いた場合には、得られたエポキシ（メタ）アクリレートの用途によっては、その反応溶剤を含むまま、製品とすることができ、また、必要ならば、適宜の手段によって、その反応溶剤を除去すれば、同様に、本発明による水溶性硬化性エポキシ（メタ）アクリレートを粘稠な液体として得ることができる。
【００５４】
本発明による硬化性エポキシ（メタ）アクリレート組成物（Ｈ）は、このようにして得られるエポキシ（メタ）アクリレート（Ｃ）を必須成分として含むものであり、通常、エポキシ（メタ）アクリレート（Ｃ）と光重合開始剤（Ｇ）とからなる水性組成物である。しかし、実用上、本発明による硬化性エポキシ（メタ）アクリレート組成物（Ｈ）は、このようにして得られるエポキシ（メタ）アクリレート（Ｃ）と水性溶剤（Ｅ）と光重合性モノマー（Ｆ）と光重合開始剤（Ｇ）とからなる水性組成物とすることが好ましい。
【００５５】
本発明において、水性溶剤（Ｅ）は、水か、又は水と水溶性有機溶剤との混合物溶剤（即ち、水溶性有機溶剤の水溶液）であり、上記水溶性有機溶剤としては、例えば、メタノール、エタノール、プロパノール等の炭素数１〜３の低級脂肪族アルコール、エチレングリコールモノメチルエーテル、エチレングリコールモノエチルエーテル、エチレングリコールモノプロピルエーテル、エチレングリコールモノブチルエーテル等のエチレングリコールの炭素数１〜４のモノアルキルエーテルを挙げることができる。
【００５６】
光重合性モノマー（Ｆ）としては、多価アルコールの（メタ）アクリル酸エステル類が好ましく用いられる。多価アルコールの（メタ）アクリル酸エステル類の具体例としては、例えば、エチレングリコールジ（メタ）アクリレート、プロピレングリコールジ（メタ）アクリレート、ポリエチレングリコールジ（メタ）アクリレート、ポリプロピレングリコールジ（メタ）アクリレート、トリメチロールプロパンポリ（メタ）アクリレート、グリセロールポリ（メタ）アクリレート、ペンタエリスリトールポリ（メタ）アクリレート等を挙げることができる。
【００５７】
重合開始剤（Ｇ）としては、例えば、ベンゾインメチルエーテル、ベンゾインエチルエーテル等のベンゾインアルキルエーテル類、2,２−ジエトキシアセトフェノン、ベンゾフェノン、クロロアセトフェノン類、２−ヒドロキシ−２−メチルプロピオフェノン等のプロピオフェノン類、２−クロロチオキサントン、2,２−ジエチルチオキサントン等のキサントン類、クロロアントラキノン、エチルアントラキノン等のアントラキノン類、ジメチルベンジルケタール等のケタール類を挙げることができる。
【００５８】
本発明による水性硬化性エポキシ（メタ）アクリレート組成物（Ｈ）は、好ましくは、上述した水溶性硬化性エポキシ（メタ）アクリレート（Ｃ）１００重量部に対して、上記水性溶剤（Ｅ）１０〜１０００重量部、好ましくは、５０〜５００重量部、光重合性モノマー（Ｆ）０〜１００重量部、好ましくは、１０〜６０重量部、光重合開始剤（Ｇ）１〜２０重量部、好ましくは、１〜１０重量部とからなる。
【００５９】
更に、本発明によれば、上記水性硬化性エポキシ（メタ）アクリレート組成物（Ｈ）に適宜の着色剤（Ｊ）を配合することによって、水性硬化性塗料組成物や水性硬化性インキ組成物とすることができる。上記着色剤（Ｊ）は、限定されるものではないが、上記用途においては、エポキシ（メタ）アクリレート（Ｃ）１００重量部に対して、通常、５〜２００重量部、好ましくは、１０〜１００重量部の範囲で用いられる。
【００６０】
上記着色剤は、水性硬化性組成物の用途や要求特性に応じて、既に知られているものから適宜に選んで用いればよく、顔料としては、例えば、酸化チタン、酸化亜鉛、カーボンブラック、酸化鉄、金属顔料等を含む無機顔料や、種々のアゾ顔料やフタロシアニン類等を含む有機顔料挙げることができる。また、染料としては、例えば、種々の直接染料、酸性染料、カチオン染料等を挙げることができる。
【００６１】
また、本発明による水性硬化性エポキシ（メタ）アクリレート組成物（Ｈ）は、接着剤としても有用である。しかし、本発明による水性硬化性エポキシ（メタ）アクリレート（Ｃ）及びその組成物（Ｈ）は、その用途において、特に、限定されるものではない。
【００６２】
【実施例】
以下に実施例と共に比較例を挙げて本発明を説明するが、本発明はこれら実施例により何ら限定されるものではない。また、得られた水溶性エポキシ（メタ）アクリレートとそれを含む水性硬化性エポキシ（メタ）アクリレート組成物の特性は、以下の方法により評価した。
【００６３】
（エポキシ（メタ）アクリレートの特性の評価）
（１）水溶性
粘稠な液体である水溶性エポキシ（メタ）アクリレートと蒸留水をエポキシ（メタ）アクリレート／蒸留水の重量比が１０／９０、５０／５０又は９０／１０となる割合でそれぞれ室温で攪拌混合した後、静置し、目視にて水への溶解性を調べた。結果を表１に示す。表１において、○は溶解する、△は濁る、×は２層に分離する、を示す。
【００６４】
（２）光硬化性（密着性）
粘稠な液体である水溶性エポキシ（メタ）アクリレート１００重量部に光開始剤「イルガキュア」（チバガイギー製）２重量部の割合で加えて、混合した。得られた混合物を鋼板上に膜厚１０μｍで塗布し、８０Ｗ／ｃｍ集光型高圧水銀灯を使用して、コンベア速度１０ｍ／分の条件で、水銀灯を繰返し通過させることにより硬化させた。このようにして形成された硬化塗膜に１ｍｍ間隔で碁盤目状の切込みを入れ、ＪＩＳ  Ｋ−５４００に従って、クロスカットセロテープ剥離試験を行なった。
【００６５】
表１において、○は１００／１００、△は２０〜９９／１００、×は０〜１９／１００を示す。
【００６６】
（水性組成物の特性の評価）
（１）光硬化性（密着性）
粘稠な液体であるエポキシ（メタ）アクリレート５０重量部、水３０重量部、エチレングリコールジアクリレート２０重量部及び光開始剤「イルガキュア」２重量部からなる水性組成物を調製した。この組成物をバーコーターを用いて鋼板上に膜厚１０μｍにてコーティングした後、８０Ｗ／ｃｍ集光型高圧水銀灯を使用して、コンベア速度１０ｍ／分の条件で、水銀灯を繰返し通過させることにより硬化させた。このようにして形成された硬化塗膜に１ｍｍ間隔で碁盤目状の切込みを入れ、ＪＩＳ  Ｋ−５４００に従って、クロスカットセロテープ剥離試験を行なった。
【００６７】
表１において、○は１００／１００、△は２０〜９９／１００、×は０〜１９／１００を示す。
【００６８】
実施例１
攪拌機と温度計を備えた反応器にエチレングリコールジグリシジルエーテル（エポキシ当量１１３ＷＰＥ、全塩素含量０．６重量％、デナコールＥＸ−８１０、ナガセ化成工業（株）製）２５０．０ｇ、アクリル酸１５９．３ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００６９】
実施例２
攪拌機と温度計を備えた反応器にエチレングリコールジグリシジルエーテル（エポキシ当量１１４ＷＰＥ、全塩素含量１．３重量％）２５０．０ｇ、アクリル酸１５７．９ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００７０】
実施例３
攪拌機と温度計を備えた反応器にプロピレングリコールジグリシジルエーテル（エポキシ当量１２７ＷＰＥ、全塩素含量０．６重量％、デナコールＥＸ−９１０、ナガセ化成工業（株）製）２５０．０ｇ、アクリル酸１４１．７ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００７１】
実施例４
攪拌機と温度計を備えた反応器にプロピレングリコールジグリシジルエーテル（エポキシ当量１３０ＷＰＥ、全塩素含量１．５重量％）２５０．０ｇ、アクリル酸１３８．５ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００７２】
実施例５
攪拌機と温度計を備えた反応器に１，４−ブタンジオールジグリシジルエーテル（エポキシ当量１１８ＷＰＥ、全塩素含量０．２重量％）２５０．０ｇ、アクリル酸１５２．５ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００７３】
実施例６
攪拌機と温度計を備えた反応器にグリセリンジグリシジルエーテル（エポキシ当量１４１ＷＰＥ、全塩素含量０．８重量％）２５０．０ｇ、アクリル酸１２７．７ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００７４】
実施例７
攪拌機と温度計を備えた反応器にトリメチロールプロパンポリグリシジルエーテル（エポキシ当量１５４ＷＰＥ、全塩素含量０．３重量％）２５０．０ｇ、アクリル酸１１６．９ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００７５】
実施例８
攪拌機と温度計を備えた反応器にジエチレングリコールジグリシジルエーテル（エポキシ当量１４５ＷＰＥ、全塩素含量０．２重量％）２５０．０ｇ、アクリル酸１２４．１ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００７６】
実施例９
攪拌機と温度計を備えた反応器にジプロピレングリコールジグリシジルエーテル（エポキシ当量１２２ＷＰＥ、全塩素含量０．７重量％）２５０．０ｇ、アクリル酸１４７．５ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００７７】
実施例１０
攪拌機と温度計を備えた反応器にジグリセリンポリグリシジルエーテル（エポキシ当量１５０ＷＰＥ、全塩素含量０．９重量％）２５０．０ｇ、アクリル酸１２０．０ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００７８】
実施例１１
攪拌機と温度計を備えた反応器にグリセリンへのエチレンオキシド３モル付加物にエピクロロヒドリンを反応させて得られるポリグリシジルエーテル（エポキシ当量１４９ＷＰＥ、全塩素含量０．７重量％）２５０．０ｇ、アクリル酸１２０．８ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００７９】
実施例１２
攪拌機と温度計を備えた反応器にグリセリンへのエチレンオキシド３モル付加物にエピクロロヒドリンを反応させて得られるポリグリシジルエーテル（エポキシ当量１５０ＷＰＥ、全塩素含量１．８重量％）２５０．０ｇ、アクリル酸１２０．０ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００８０】
実施例１３
攪拌機と温度計を備えた反応器にトリメチロールプロパンへのエチレンオキシド３モル付加物にエピクロロヒドリンを反応させて得られるポリグリシジルエーテル（エポキシ当量１８０ＷＰＥ、全塩素含量０．５重量％）２５０．０ｇ、アクリル酸１００．０ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００８１】
実施例１４
攪拌機と温度計を備えた反応器にペンタエリスリトールへのエチレンオキシド４モル付加物にエピクロロヒドリンを反応させて得られるポリグリシジルエーテル（エポキシ当量１６０ＷＰＥ、全塩素含量０．５重量％）２５０．０ｇ、アクリル酸１１２．５ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００８２】
実施例１５
攪拌機と温度計を備えた反応器にペンタエリスリトールへのエチレンオキシド６モル付加物にエピクロロヒドリンを反応させて得られるポリグリシジルエーテル（エポキシ当量１７８ＷＰＥ、全塩素含量０．４重量％）２５０．０ｇ、アクリル酸１００．０ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、目的とするエポキシアクリレートを粘稠な液体として得た。
【００８３】
比較例１
攪拌機と温度計を備えた反応器にエチレングリコールジグリシジルエーテル（エポキシ当量１３２ＷＰＥ、全塩素含量９．７重量％、デナコールＥＸ−８１１、ナガセ化成工業（株）製）２５０．０ｇ、アクリル酸１３６．４ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、エポキシアクリレートを粘稠な液体として得た。
【００８４】
比較例２
攪拌機と温度計を備えた反応器に多価エポキシ化合物としてエチレングリコールジグリシジルエーテル（エポキシ当量１２０ＷＰＥ、全塩素含量２．５重量％）２５０．０ｇ、アクリル酸１５０．０ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、エポキシアクリレートを粘稠な液体として得た。
【００８５】
比較例３
攪拌機と温度計を備えた反応器にプロピレングリコールジグリシジルエーテル（エポキシ当量１６５ＷＰＥ、全塩素含量１０．０重量％、デナコールＥＸ−９１１、ナガセ化成工業（株）製）２５０．０ｇ、アクリル酸１０９．１ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、エポキシアクリレートを粘稠な液体として得た。
【００８６】
比較例４
攪拌機と温度計を備えた反応器にプロピレングリコールジグリシジルエーテル（エポキシ当量１４２ＷＰＥ、全塩素含量２．２重量％）２５０．０ｇ、アクリル酸１２６．８ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、エポキシアクリレートを粘稠な液体として得た。
【００８７】
比較例５
攪拌機と温度計を備えた反応器にジプロピレングリコールジグリシジルエーテル（エポキシ当量１７３ＷＰＥ、全塩素含量７．１重量％、デナコールＥＸ−９４１、ナガセ化成工業（株）製）２５０．０ｇ、アクリル酸１０４．０ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、エポキシアクリレートを粘稠な液体として得た。
【００８８】
比較例６
攪拌機と温度計を備えた反応器にグリセリンジグリシジルエーテル（エポキシ当量１４５ＷＰＥ、全塩素含量１１．５重量％）２５０．０ｇ、アクリル酸１２４．１ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、エポキシアクリレートを粘稠な液体として得た。
【００８９】
比較例７
攪拌機と温度計を備えた反応器にグリセリンへのエチレンオキシド３モル付加物にエピクロロヒドリンを反応させて得られるポリグリシジルエーテル（エポキシ当量１９２ＷＰＥ、全塩素含量６．０重量％）２５０．０ｇ、アクリル酸９３．７ｇ、触媒としてテトラメチルアンモニウムクロライド（ＴＭＡＣ）０．６ｇ、重合禁止剤としてハイドロキノンモノメチルエーテル（ＭＥＨＱ）０．６ｇを仕込み、７０〜８０℃で２０時間攪拌した。得られた反応生成物の酸価は２ｍｇＫＯＨ／ｇであった。この時点で反応を終了して、エポキシアクリレートを粘稠な液体として得た。
【００９０】
【表１】
0004798413.tif 000009
【００９１】
【発明の効果】
本発明によれば、以上のように、その全塩素含有量が２．０重量％以下であるポリグリシジルエーテル化合物に（メタ）アクリル酸を反応させて、多官能性の硬化性エポキシ（メタ）アクリレートを得る。このような方法によれば、分子中にイオン性を導入することなく、また、過剰にオキシエチレン鎖を導入することなく、しかも、用いるポリグリシジルエーテル化合物に特別な構造が必要とされることなく、水に完全に溶解する硬化性エポキシ（メタ）アクリレートを得ることができる。
【００９２】
また、このような水溶性硬化性エポキシ（メタ）アクリレートを含む水性硬化性組成物は、例えば、紙用コーティング剤組成物や塗料組成物等の種々の用途におけるコーティング剤組成物や、また、インク組成物等としても有用であり、また、レジストや接着剤としても有用である。